(12) JP 2017-66267 A 2017.4.6 《前処理》  コア粒⼦（球状アクリル樹脂粒⼦）の量を１ｇとしたこと以外は、実施例１０と同様に して前処理を⾏った。 《無電解銅めっき》  ホルムアルデヒド（還元剤）２３０ｍＬを加えた⽔溶液を２Ｌ準備した。まためっき⽤ ⽔溶液として硫酸銅５０ｇ、ロシェル塩１２００ｇ、⽔酸化ナトリウム３００ｇを⽔２Ｌ に溶解した。  還元剤を含む⽔溶液中に、前処理済みのコア粒⼦を浸漬させた。その後、⽔溶液を撹拌 しながら、めっき⽤⽔溶液を滴下した。この時ｐＨは１２、温度は４０℃になるように調 整した。めっき⽤⽔溶液を滴下した⽔溶液を１時間撹拌し、⼤量の⽔を添加して反応を終 了させた。こうして、コア粒⼦をシェル（銅層）で被覆してコアシェル粒⼦を作製した。 その後、コアシェル粒⼦を⽔洗して乾燥した。以上により、表１に⽰すコアシェル粒⼦を 得た。 （２）熱伝導性組成物の作製  熱伝導性フィラーとして、上記（１）で作製したコアシェル粒⼦２．７ｇと、シリコー ンオイル０．５７ｇとを混合し、泡とり錬太郎を⽤いて２０００ｒｐｍで５分撹拌して、 表２に⽰す熱伝導性組成物を作製した。得られた熱伝導性組成物の熱伝導度と熱抵抗を表 ２に⽰す。 【００７１】 ［⽐較例１］  上記実施例１の（２）熱伝導性組成物の作製において、熱伝導性フィラーとして、コア シェル粒⼦の代わりに銀粒⼦（三井⾦属（株）社製、ＭＤ４０Ａ）６ｇと、シリコーンオ イル０．５７ｇとを混合したこと以外は、実施例１と同様にして表２に⽰す熱伝導性組成 物を作製した。得られた熱伝導性組成物の熱伝導度と熱抵抗を表２に⽰す。 【００７２】 ［⽐較例２］ （１）コアシェル粒⼦の作製  コア粒⼦として弾性率が１０ＧＰａ、平均粒径が２．０μｍの球状硬化アミノ樹脂粒⼦ （⽇産化学⼯業製、オプトビーズ２０００Ｍ）を⽤い、下記の親⽔化処理と前処理と無電 解銀めっきを⾏ってコアシェル粒⼦（球状硬化アミノ樹脂粒⼦を銀層で被覆した粒⼦）を 作製した。 《親⽔化処理》  コア粒⼦１２．５ｇを、無⽔クロム酸を４００ｇ／Ｌ、硫酸を４００ｇ／Ｌの濃度で含 む⽔溶液１Ｌ中にて３０分攪拌した。その後、コア粒⼦を濾別して⽔洗した。この処理に よってコア粒⼦の親⽔化を⾏った。 《前処理》  塩化第⼀錫２０ｇ、３５％塩酸２０ｍＬを、容量１Ｌのメスフラスコを⽤いて⽔で１Ｌ に希釈（メスアップ）し、４５℃に保温した。この⽔溶液に、親⽔化処理したコア粒⼦１ ２．５ｇを添加し、２時間撹拌した。その後、コア粒⼦を濾別して⽔洗した。以上により 前処理を⾏った。 《無電解銀めっき》  ⽔２Ｌに、エチレンジアミン四酢酸四ナトリウム（錯化剤）６３０ｇ、⽔酸化ナトリウ ム１５０ｇ、ホルマリン（還元剤）３００ｍＬを溶解し、錯化剤及び還元剤を含む⽔溶液 を作製した。また、硝酸銀１００．０ｇ、２５％アンモニア⽔１２０ｍＬ、⽔６００ｍＬ を混合し、硝酸銀を含む⽔溶液を作製した。  錯化剤及び還元剤を含む⽔溶液中に、前処理済みのコア粒⼦を浸漬させた。その後、⽔ 【００７４】 【００７３】 【００７０】 【００６９】